"1,1,1,3,3,3-ヘキサフルオロブテン1336mzzm;1-クロロ-3,3,3-トリフルオロプロペン1233zd;及び場合によっては1種類又は複数の共発泡剤、1種類又は複数のポリオール、1種類又は複数の界面活性剤、1種類又は複数のポリマー変性剤、1種類又は複数の着色剤、1種類又は複数の染料、1種類又は複数の溶解度向上剤、1種類又は複数の可燃性抑制剤、1種類又は複数の難燃剤、1種類又は複数の抗菌剤、1種類又は複数の粘度低下調整剤、1種類又は複数の充填剤、1種類又は複数の蒸気圧調整剤、1種類又は複数の成核剤、1種類又は複数の触媒、及びこれらの任意の2以上の組合せからなる群から選択される少なくとも1種類の助剤;を含む発泡剤組成物。1-クロロ-3,3,3-トリフルオロプロペン1233zdが約50重量~約100重量のトランス-1-クロロ-3,3,3-トリフルオロプロペン及び約0重量~約50重量のシス-1-クロロ-3,3,3-トリフルオロプロペンを含む、請求項1に記載の発泡剤。1,1,1,3,3,3-ヘキサフルオロブテン1336mzzmが約50重量~約100重量のシス-1,1,1,3,3,3-ヘキサフルオロブテン及び約0重量~約50重量のトランス-1,1,1,3,3,3-ヘキサフルオロブテンを含む、請求項1又は2に記載の発泡剤。1,1,1,3,3,3-ヘキサフルオロブテンが約5~約70モルの量で与えられ、1-クロロ-3,3,3-トリフルオロプロペンが約30~約95モルの量で与えられている、請求項1~3のいずれかに記載の発泡剤。泡形成剤及び請求項1~4のいずれかに記載の発泡剤組成物を含む発泡性組成物。0009したがって、低いkファクター値、低い地球温暖化係数、低い分子量、コスト有効性、及び広い温度範囲にわたって最適の性能を示す発泡剤が当該技術において望ましい。本発明は、ここに与える態様及び実施例において上記のそれぞれに対処する。0010本発明は、1,1,1,3,3,3-ヘキサフルオロブテン1336mzzm及び1-クロロ-3,3,3-トリフルオロプロペン1233zdを含むか、これらから実質的に構成されるか、又はこれらから構成される混合物に関する。幾つかの形態においては、本組成物は、約5~約70モルの1,1,1,3,3,3-ヘキサフルオロブテン及び約30~約95モルの1-クロロ-3,3,3-トリフルオロプロペンを含む。本組成物はまた、約30~約70モルの1,1,1,3,3,3-ヘキサフルオロブテン及び約30~約70モルの1-クロロ-3,3,3-トリフルオロプロペンを含んでいてもよい。更なる態様においては、本組成物は、約40~約60モルの1,1,1,3,3,3-ヘキサフルオロブテン及び約40~約60モルの1-クロロ-3,3,3-トリフルオロプロペンを含む。更なる態様においては、本組成物は、約50モルの1,1,1,3,3,3-ヘキサフルオロブテン及び約50モルの1-クロロ-3,3,3-トリフルオロプロペンを含む。0011したがって、一態様においては、本発明は、1,1,1,3,3,3-ヘキサフルオロブテン1336mzzm;1-クロロ-3,3,3-トリフルオロプロペン1233zd;及び場合によっては、1種類又は複数の共発泡剤、1種類又は複数のポリオール、1種類又は複数の界面活性剤、1種類又は複数のポリマー変性剤、1種類又は複数の着色剤、1種類又は複数の染料、1種類又は複数の溶解度向上剤、1種類又は複数の可燃性抑制剤、1種類又は複数の難燃剤、1種類又は複数の抗菌剤、1種類又は複数の粘度低下調整剤、1種類又は複数の充填剤、1種類又は複数の蒸気圧調整剤、1種類又は複数の成核剤、1種類又は複数の触媒、及びこれらの任意の2以上の組合せからなる群から選択される少なくとも1種類の助剤;を含む発泡剤組成物に関する。00121,1,1,3,3,3-ヘキサフルオロブテンは、ここで議論する所望の効果を達成する任意の有効量で与えることができる。一態様においては、かかる有効量は約5~約70モルである。更なる態様においては、かかる有効量は、約30~約70モル;約40~約60モル;又は約50モルである。1,1,1,3,3,3-ヘキサフルオロブテンは任意の異性体又は複数の異性体の混合物として与えることができるが、ここで定義するように、一態様においては、本組成物は少なくとも1336mzzmのシス異性体を含み、これは単独か又はトランス異性体との混合物で与えることができる。このため、1336mzzmは、約50重量~約100重量のシス異性体及び約0重量~約50重量のトランス異性体;約75重量~約100重量のシス異性体及び約0重量~約25重量のトランス異性体;或いは約90重量~約100重量のシス異性体及び約0重量~約10重量のトランス異性体;を含んでいてよい。00131-クロロ-3,3,3-トリフルオロプロペンは、同様にここで議論する所望の効果を達成する任意の有効量で与えることができる。一態様においては、かかる有効量は約30~約95モルである。更なる態様においては、かかる有効量は、約30~約70モル;約40~約60モル;又は約50モルである。1-クロロ-3,3,3-トリフルオロプロペンは任意の異性体又は複数の異性体の混合物として与えることができるが、ここで定義するように、一態様においては、本組成物は少なくとも1233zdのトランス異性体を含み、これは単独か又はシス異性体との混合物で与えることができる。このため、1233zdは、約50重量~約100重量のトランス異性体及び約0重量~約50重量のシス異性体;約75重量~約100重量のトランス異性体及び約0重量~約25重量のシス異性体;或いは約90重量~約100重量のトランス異性体及び約0重量~約10重量のシス異性体;を含んでいてよい。0014発泡剤組成物の更なる態様においては、少なくとも1種類の助剤は共発泡剤を含み、これとしてはヒドロフルオロカーボンHFC又は炭化水素共発泡剤を挙げることができる。前者に関し、HFC共発泡剤としては、ジフルオロメタンHFC-32、フルオロエタンHFC-161、ジフルオロエタンHFC-152、トリフルオロエタンHFC-143、テトラフルオロエタンHFC-134、ペンタフルオロエタンHFC-125、ペンタフルオロプロパンHFC-245、ヘキサフルオロプロパンHFC-236、ヘプタフルオロプロパンHFC-227、ペンタフルオロブタンHFC-365、ヘキサフルオロブタンHFC-356、これらの全ての全ての異性体、並びにこれらの2以上の組合せなどしかしながらこれらに限定されないの1種類以上のC1~C4HFCを挙げることができる。後者に関し、かかる薬剤としては、イソペンタン、n-ペンタン、シクロペンタン、ブタン、及びイソブタン、並びにこれらの2以上の組合せなどしかしながらこれらに限定されないの1種類以上のC4~C6炭化水素を挙げることができる。0015助剤として与えることができる追加の又は別の共発泡剤としては、以下のもの:水、CO2、CFC、HCC、HCFC、C1~C5アルコール、C1~C4アルデヒド、C1~C4ケトン、C1~C4エーテル及びジエーテル、有機酸、例えばギ酸しかしながらこれに限定されない、及びこれらの2以上の組合せ:の1以上が挙げられる。0016更なる態様においては、本発明はまた、泡形成剤、及びここで記載する発泡剤組成物を含む発泡性組成物にも関する。発泡剤は、上記の成分の1以上をまず予めブレンドしているプレブレンドとして与えて、その後に発泡性組成物に供給することができる。或いは、発泡剤組成物のそれぞれの成分を別々に発泡性組成物に供給してそれと発泡剤組成物を形成することができる。0017発泡性組成物は、有利と考えられるkファクター値を示す。一態様においては、発泡性組成物は、約0.14以下、幾つかの態様においては0.138以下の40°Fにおける初期発泡体の製造の24時間以内に測定kファクターBTUインチ/時ft2°Fを示す。更なる態様においては、発泡性組成物は、約0.16以下、幾つかの態様においては0.158以下の75°Fにおける初期kファクターBTUインチ/時ft2°Fを示す。更なる態様においては、発泡性組成物は、約0.18以下、幾つかの態様においては0.1772以下の110°Fにおける初期kファクターBTUインチ/時ft2°Fを示す。0018本発明はまた、1種類以上のポリオール、及びここで記載する発泡剤組成物を含む発泡体プレミックス組成物にも関する。ここでも、発泡剤は上記の成分の1以上をまず予めブレンドしているプレブレンドとして与えて、その後に発泡体プレミックスに供給することができる。或いは、発泡剤組成物のそれぞれの成分を別々に発泡体プレミックスに供給してそれと発泡剤組成物を形成することができる。0019更なる態様においては、本発明はまた、ここで記載する発泡剤組成物を発泡性及び/又は発泡組成物に加え、気泡構造を形成するのに有効な条件下で発泡組成物を反応させることによって発泡体を形成する方法にも関する。これには限定されないが、発泡性組成物にはイソシアネート及び1種類以上のポリオールを含ませることができる。発泡性組成物にはまた、触媒、界面活性剤、難燃剤、着色剤、及びこれらの組合せからなる群から選択される少なくとも1種類の更なる成分を含ませることもできる。0020更なる態様においては、本発明は複数のポリマーセル及びここで記載する発泡剤組成物を含む発泡体に関する。この発泡体は有利と考えられるkファクター値を示す。一態様においては、この発泡体は、約0.14以下、幾つかの態様においては0.138以下の40°Fにおける初期kファクターBTUインチ/時ft2°Fを示す。更なる態様においては、この発泡体は、約0.16以下、幾つかの態様においては0.158以下の75°Fにおける初期kファクターBTUインチ/時ft2°Fを示す。更なる態様においては、この発泡体は、約0.18以下、幾つかの態様においては0.1772以下の110°Fにおける初期kファクターBTUインチ/時ft2°Fを示す。これには限定されないが、かかる発泡体は、硬質発泡体、開放気泡発泡体、独立気泡発泡体、軟質発泡体、又はスキン層付き発泡体であってよい。これはまた、プリアプライド発泡体又は現場注入発泡体であってもよい。また、これを冷蔵庫又は冷凍機などしかしながらこれらに限定されないの物品中、又は他の形態で物品若しくは装置内に含ませることもできる。0021本発明の更なる態様及び有利性は、ここに与える開示事項に基づいて容易に明らかになるであろう。0026本発明は、1,1,1,3,3,3-ヘキサフルオロブテン1336mzzm及び1-クロロ-3,3,3-トリフルオロプロペン1233zdを含むか、これらから実質的に構成されるか、或いはこれらから構成される混合物に関する。上記したように、1336mzzmの使用は、最も顕著にはその沸点、高い分子量、及び非常に高い製造コストのために、発泡剤の理想的な要求の全ては満足しない。本発明は、驚くべきことに且つ予期しなかったことに、共発泡剤として1233zd、特にトランス異性体を加えると発泡剤のコストが減少するが、より重要なことには、このブレンドを用いて製造される発泡体の熱的性能に予期しない大きな向上が与えられることを見出したものである。0027ここで用いる1,1,1,3,3,3-ヘキサフルオロブテン又は1336mzzmという用語は、一般にシス又はトランス形態のいずれか又は両方を指す。シスHFO-1336mzzm及びトランスHFO-1336mzzmという用語は、ここではそれぞれ1,1,1,3,3,3-ヘキサフルオロブテンのシス及びトランス形態を説明するように用いる。したがって、1,1,1,3,3,3-ヘキサフルオロブテン又は1336mzzmという用語は、シスHFO-1336mzzm、トランスHFO-1336mzzm、並びにこれらの全ての組合せ及び混合物をその範囲内に包含する。好ましい態様においては、1336mzzmはシス異性体を指す。しかしながら、本発明はこれに限定されず、トランス1336mzzmのみ、又はシス及びトランス異性体の混合物を包含することができる。更なる態様においては、1336mzzmは、約50重量~約100重量のシス異性体及び約0重量~約50重量のトランス異性体;約75重量~約100重量のシス異性体及び約0重量~約25重量のトランス異性体;或いは約90重量~約100重量のシス異性体及び約0重量~約10重量のトランス異性体;を含んでいてよい。1336mzzmの組成に関するかかる範囲は、必ずしも本発明を限定するものではなく、本発明でもたらされる有利性を実現する任意の有効量で与えることもできる。0028ここで用いる1-クロロ-3,3,3-トリフルオロプロペン又は1233zdという用語は、一般にシス又はトランス形態のいずれか又は両方を指す。シスHCFO-1233zd及びトランスHCFO-1233zdという用語は、ここではそれぞれ1,1,1-トリフルオロ,3-クロロプロペンのシス及びトランス形態を説明するように用いる。したがって、1-クロロ-3,3,3-トリフルオロプロペン又は1233zdという用語は、シスHCFO-1233zd、トランスHCFO-1233zdのみ、並びにこれらの全ての組合せ及び混合物をその範囲内に包含する。好ましい態様においては、1233zdはトランス異性体を指す。しかしながら、本発明はこれに限定されず、シス1233zd、又はシス及びトランス異性体の混合物を包含することができる。更なる態様においては、1233zdは、約50重量~約100重量のトランス異性体及び約0重量~約50重量のシス異性体;約75重量~約100重量のトランス異性体及び約0重量~約25重量のシス異性体;或いは約90重量~約100重量のトランス異性体及び約0重量~約10重量のシス異性体;を含んでいてよい。1233zdの組成に関するかかる範囲は、必ずしも本発明を限定するものではなく、本発明でもたらされる有利性を実現する任意の有効量で与えることもできる。0029本組成物中に含まれる1336mzzm及び1233zdの量は、特定の用途に応じて広範囲に変化させることができ、微量より多く100未満の化合物を含む組成物が本発明の広い範囲内である。更に、本発明の組成物は、共沸混合物、共沸様混合物、又は非共沸混合物であってよい。幾つかの態様においては、本組成物は、約5~約70モルの1336mzzm及び約30~約95モルの1233zdを含む。更なる非限定的な態様においては、本組成物は、約30~約70モルの1336mzzm及び約30~約70モルの1233zd;約40~約60モルの1336mzzm及び約40~約60モルの1233zd;或いは約50モルの1336mzzm及び約50モルの1233zd;を含む。00301336mzzm及び1233zdの組成物を発泡剤組成物として与えることができるが、更なる成分又は助剤を与えることができ、これらとしては、1種類又は複数の共発泡剤、1種類又は複数のポリオール、1種類又は複数の界面活性剤、1種類又は複数のポリマー変性剤、1種類又は複数の着色剤、1種類又は複数の染料、1種類又は複数の溶解度向上剤、1種類又は複数の可燃性抑制剤、1種類又は複数の難燃剤、1種類又は複数の抗菌剤、1種類又は複数の粘度低下調整剤、1種類又は複数の充填剤、1種類又は複数の蒸気圧調整剤、1種類又は複数の成核剤、1種類又は複数の触媒、及びこれらの任意の2以上の組合せが挙げられるが、これらに限定されない。また、別の共発泡剤を与えることもできる。0031一態様においては、かかる共発泡剤としては、1種類以上の炭化水素又はヒドロフルオロカーボンHFC、特に当該技術において公知のC4~C6炭化水素又はC1~C4HFCを挙げることができる。かかるHFC共発泡剤の例としては、ジフルオロメタンHFC-32、フルオロエタンHFC-161、ジフルオロエタンHFC-152、トリフルオロエタンHFC-143、テトラフルオロエタンHFC-134、ペンタフルオロエタンHFC-125、ペンタフルオロプロパンHFC-245、ヘキサフルオロプロパンHFC-236、ヘプタフルオロプロパンHFC-227ea、ペンタフルオロブタンHFC-365、ヘキサフルオロブタンHFC-356、及び全てのかかるHFCの全ての異性体が挙げられるが、これらに限定されない。炭化水素に関しては、本発泡剤組成物にはまた、幾つかの好ましい態様においては、例えば熱硬化性発泡体に関してはイソ、n-、及び/又はシクロペンタン、並びに熱可塑性発泡体に関してはブタン又はイソブタンを含ませることもできる。水、CO2、CFC例えば、トリクロロフルオロメタンCFC-11及びジクロロジフルオロメタンCFC-12、ヒドロクロロカーボンジクロロエチレン好ましくはトランス-ジクロロエチレン、塩化エチル、及びクロロプロパンのようなHCC、HCFC、C1~C5アルコール例えば、エタノール及び/又はプロパノール及び/又はブタノール、C1~C4アルデヒド、C1~C4ケトン、C1~C4エーテルエーテル例えばジメチルエーテル及びジエチルエーテル、ジエーテル例えばジメトキシメタン及びジエトキシメタンなど、及びギ酸メチル、有機酸例えばギ酸しかしながらこれに限定されない、並びにこれらの任意のものの組合せのような他の材料を含ませることもできるが、かかる成分は多くの態様において負の環境影響のために必ずしも好ましくはない。本組成物中に含ませることができる任意の上記の更なる共発泡剤並びに任意の更なる成分の相対量は、組成物に関する特定の用途にしたがって本発明の一般的な広い範囲内で広範囲に変化させることができ、全てのかかる相対量はその範囲内であると考えられる。0032本発明の一形態は発泡性組成物を提供する。当業者に公知なように、発泡性組成物は、一般に泡を形成することができる1以上の成分を含む。ここで用いる泡形成剤という用語は、発泡体構造、好ましくは概して気泡状の発泡体構造を形成することができる成分又は複数の成分の組合せを指すように用いる。本発明の発泡性組成物は、1種類又は複数のかかる成分、及び発泡剤ブレンド、例えば少なくとも1336mzzm及び1233zdを含むブレンドを含む。0033本発明の発泡体及び発泡性組成物は、一般に本発明の発泡剤組成物を含む発泡体配合物から製造される全ての発泡体独立気泡発泡体、開放気泡発泡体、硬質発泡体、軟質発泡体、スキン層付きなどしかしながらこれらに限定されないを指す。本出願人は、発泡体の1つの有利性が、ここで与えるkファクターデータから示される低温条件下で非常に優れた熱的性能を達成する能力であることを見出した。本発泡体は広範囲の用途において用いることができると意図されているが、幾つかの好ましい態様においては、本発明は、冷蔵庫用発泡体、冷凍機用発泡体、冷蔵庫/冷凍機用発泡体、パネル発泡体、及び他の低温又は極低温製造用途などの本発明による装置用発泡体を含む。0034幾つかの態様においては、泡を形成することができる1以上の成分は、発泡体及び/又は発泡性組成物を形成することができる熱硬化性組成物を含む。熱硬化性組成物の例としては、ポリウレタン及びポリイソシアヌレート発泡体組成物、並びにフェノール発泡体組成物が挙げられる。この反応及び発泡プロセスは、触媒、並びに気泡サイズを制御及び調節して形成中に発泡体構造を安定化させるように働く界面活性剤材料のような種々の添加剤を用いることによって促進させることができる。更に、本発明の発泡剤組成物に関して上記に記載した任意の1以上の更なる成分を本発明の発泡性組成物中に含ませることができることが想定されている。かかる熱硬化性発泡体の態様においては、1種類以上の本組成物が、好ましくは適当な条件下で反応及び/又は発泡して発泡体又は気泡構造を形成することができる1以上の成分を含む発泡性組成物中の発泡剤として、又はその一部として、或いは2以上の部分の発泡性組成物の一部として含まれる。0035発泡剤として上記のものを用いる硬質又は軟質ポリウレタン又はポリイソシアヌレート発泡体の製造に関しては、当該技術において周知の任意の方法を用いることができる。Saunders及びFrischVolumesIandIIPolyurethanesChemistryandTechnologyを参照。一般に、ポリウレタン又はポリイソシアヌレート発泡体は、イソシアネート、ポリオール又は複数のポリオールの混合物、発泡剤又は複数の発泡剤の混合物、並びに触媒、界面活性剤、及び場合によっては難燃剤、着色剤、又は他の添加剤のような他の材料を混合することによって製造する。0036排他的ではないが、多くの用途においては、ポリウレタン又はポリイソシアヌレート発泡体のための成分を予備ブレンドした発泡体配合物で与えることが好都合である。最も典型的には、発泡体配合物は2つの成分に予備ブレンドする。イソシアネート又はポリイソシアネート組成物は、通常はA成分と呼ばれる第1の成分を構成する。ポリオール又はポリオール混合物、界面活性剤、触媒、発泡剤、難燃剤、及び他のイソシアネート反応性成分が、通常はB成分と呼ばれる第2の成分を構成する。界面活性剤、1種類又は複数の触媒、及び発泡剤組成物は、通常はポリオールの側に配置するが、これらはいずれかの側、又は一部を一方の側で一部を他方の側に配置することができる。したがって、ポリウレタン又はポリイソシアヌレート発泡体は、少量の製造のためには手作業での混合、又は好ましくはブロック、スラブ、積層体、現場注入パネル及び他の部材、噴霧適用発泡体、泡などを形成する機械混合技術のいずれかによって、A側及びB側の成分を配合することによって容易に製造される。場合によっては、難燃剤、着色剤、補助発泡剤、水、及び更には他のポリオールのような他の成分を、第3の流れとして混合ヘッド又は反応場に加えることができる。しかしながら、最も好都合には、これらは全て1つのB成分中に含ませる。0037ポリウレタン又はポリイソシアヌレート発泡体の合成においては、脂肪族及び芳香族ポリイソシアネートを含む任意の有機ポリイソシアネートを用いることができる。1つの種類として、芳香族ポリイソシアネートが好ましい。硬質ポリウレタン又はポリイソシアヌレート発泡体の合成のために好ましいポリイソシアネートは、ポリメチレンポリフェニルイソシアネート、特に約30~約85重量のメチレンビスフェニルイソシアネートを含み、残部として2より大きい官能価のポリメチレンポリフェニルポリイソシアネートを含む混合物である。軟質ポリウレタン発泡体の合成のために好ましいポリイソシアネートは、2,4-トルエンジイソシアネート、2,6-トルエンジイソシアネート、及びこれらの混合物を含むトルエンジイソシアネートであるが、これらには限定されない。0038硬質ポリウレタン発泡体の製造において用いる代表的なポリオールとしては、エチレンオキシド及び/又はプロピレンオキシドと縮合させた2,4-及び2,6-トルエンジアミンの混合物をベースとするもののような芳香族アミノベースのポリエーテルポリオールが挙げられるが、これらに限定されない。これらのポリオールは、現場注入成形発泡体における有用性が見出されている。他の例は、エトキシル化及び/又はプロポキシル化アミノエチル化ノニルフェノール誘導体をベースとするもののような芳香族アルキルアミノベースのポリエーテルポリオールである。これらのポリオールは一般に噴霧適用ポリウレタン発泡体における有用性が見出されているが、かかる用途は本発明に対する限定とはみなされず、当該技術において理解されている他の形態としてか又はここで与えるように適合させることができる。他の例は、エチレンオキシド及び/又はプロピレンオキシドと縮合させたスクロース誘導体及び/又はスクロース及びグリセリン誘導体の混合物をベースとするもののようなスクロースベースのポリオールである。これらのポリオールには一般に現場注入成形発泡体における有用性が見出されているが、同様にかかる用途は本発明に対する限定とはみなされず、当該技術において理解されている別の形態又はここに与えられるように構成されてよい。0039軟質ポリウレタン発泡体の製造において用いる代表的なポリオールとしては、エチレンオキシド、プロピレンオキシド、ブチレンオキシドなどと縮合させたグリセロール、エチレングリコール、トリメチロールプロパン、エチレンジアミン、ペンタエリトリトールなどをベースとするものが挙げられるが、これらに限定されない。これらは一般にポリエーテルポリオールと呼ばれる。他の例は、ビニルポリマーをポリエーテルポリオール鎖にグラフトさせた通常のポリエーテルポリオールなどしかしながらこれらに限定されないのグラフトコポリマーポリオールである。更に他の例は、ポリ尿素粒子をポリオール中に分散させた通常のポリエーテルポリオールから構成されるポリ尿素変性ポリオールである。0040ポリウレタン変性ポリイソシアヌレート発泡体において用いるポリオールの例としては、エチレングリコール、ジエチレングリコール、又はプロピレングリコールのようなポリオールから形成されるフタレートタイプ又はテレフタレートタイプのエステルのコンプレックス混合物をベースとするもののような芳香族ポリエステルポリオールが挙げられるが、これらに限定されない。これらのポリオールは、硬質積層板材料において用いられ、スクロースベースのポリオールのような他のタイプのポリオールとブレンドして、ポリウレタン発泡体用途において用いることができる。0041ポリウレタン発泡体の製造において用いる触媒は、通常は、N-アルキルモルホリン、N-アルキルアルカノールアミン、N,N-ジアルキルシクロヘキシルアミン、及びアルキルアミンここで、アルキル基は、メチル、エチル、プロピル、ブチルなどである、及びこれらの異性体などしかしながらこれらに限定されないの第3級アミン;並びに複素環式アミンである。代表例ただし限定的ではないは、トリエチレンジアミン、テトラメチルエチレンジアミン、ビス2-ジメチルアミノエチルエーテル、トリエチルアミン、トリプロピルアミン、トリブチルアミン、トリアミルアミン、ピリジン、キノリン、ジメチルピペラジン、ピペラジン、N,N-ジメチルシクロヘキシルアミン、N-エチルモルホリン、2-メチルピペラジン、N,N-ジメチルエタノールアミン、テトラメチルプロパンジアミン、メチルトリエチレンジアミン、及びこれらの混合物である。0042場合によっては、非アミンポリウレタン触媒を用いる。かかる触媒の代表例は、鉛、スズ、チタン、アンチモン、コバルト、アルミニウム、水銀、亜鉛、ニッケル、銅、マンガン、ジルコニウム、ビスマス、及びこれらの混合物の有機金属化合物である。代表的な触媒としては、2-エチルヘキサン酸鉛、安息香酸鉛、塩化第二鉄、三塩化アンチモン、及びグリコール酸アンチモンが挙げられる。好ましい有機スズ種としては、オクタン酸第1スズ、2-エチルヘキサン酸第1スズ、ラウリン酸第1スズなどのようなカルボン酸の第1スズ塩、並びにジブチルスズジアセテート、ジブチルスズジラウレート、ジオクチルスズジアセテートなどのようなカルボン酸のジアルキルスズ塩が挙げられるただし、これらに限定されない。0043ポリイソシアヌレート発泡体の製造においては、ブレンドを過剰のA成分と共にポリイソシアヌレート-ポリウレタン発泡体に転化させる目的で三量体化触媒を用いる。用いる三量体化触媒は、グリセリン塩及び第3級アミン三量体化触媒、アルカリ金属カルボン酸塩、及びこれらの混合物などしかしながらこれらに限定されないの当業者に公知の任意の触媒であってよい。この部類の範囲内の好ましい種は、酢酸カリウム、オクタン酸カリウム、及びN-2-ヒドロキシ-5-ノニルフェノールメチル-N-メチルグリシネートである。0044分散剤、気泡安定剤、及び界面活性剤を発泡剤混合物中に含ませることができる。界面活性剤は、シリコーンオイルとしてよく知られており、気泡安定剤として働かせるために加える。一般に、米国特許第2,834,748号明細書、同第2,917,480号明細書、及び同第2,846,458号明細書に開示されているもののようなポリシロキサンポリオキシアルキレンブロックコポリマーである幾つかの代表的な材料が、DC193、B8404、及びL5340の名称で販売されている。0045発泡剤混合物のための他の任意的な添加剤としては、トリス2-クロロエチルホスフェート、トリス2-クロロプロピルホスフェート、トリス2,3-ジブロモプロピルホスフェート、トリス1,3-ジクロロプロピルホスフェート、ジアンモニウムホスフェート、種々のハロゲン化芳香族化合物、酸化アンチモン、アルミニウム三水和物、ポリ塩化ビニルなどのような難燃剤を挙げることができる。他の任意成分として0~約3の水を挙げることができ、これはイソシアネートと化学的に反応して二酸化炭素を生成する。この二酸化炭素は補助発泡剤として機能する。0046一般的に言えば、ブレンドされた混合物中に存在させる発泡剤組成物の量は、最終ポリウレタン製品又は最終ポリイソシアヌレート発泡体製品の所望の発泡体密度によって決定する。製造されるポリウレタン発泡体は、密度が約0.5ポンド/ft3~約40ポンド/ft3、好ましくは約1.0~約20.0ポンド/ft3、最も好ましくは硬質ポリウレタン発泡体に関しては約1.5~約6.0ポンド/ft3、軟質発泡体に関しては約1.0~約4.0ポンド/ft3の範囲であってよい。得られる密度は、どのくらい多くの発泡剤又は発泡剤混合物が、A及び/又はB成分中に存在しているか、或いは発泡体が製造される時点で加えられるかの関数である。0047他の態様においては、本発明の混合物及び組成物は、単独か又は公知の噴射剤と組み合わせて噴霧可能な組成物において噴射剤として用いることができる。噴射可能な組成物は、噴霧される対象となる材料、及び噴霧剤を含むか、これから実質的に構成されるか、又はこれから構成されており、該噴霧剤は、本発明の混合物又は組成物を含むか、これらから実質的に構成されるか、又はこれらから構成される。不活性成分、溶媒、及び他の材料を噴霧可能な混合物中に存在させることもできる。好ましくは、噴霧可能な組成物はエアロゾルである。好適な噴霧する材料としては、脱臭剤、香水、ヘアスプレー、洗顔剤、及び艶出し剤のような化粧材料、並びに抗ぜんそく薬及び口臭予防薬並びに定量吸入薬MDIのような医薬材料が挙げられるただし、これらのものに限定されない。0048本発明の組成物はまた、汚染物質を溶解させるか又は基材の表面から汚染物質を除去する方法において用いることもでき、ここで、該方法は、基材を本発明の組成物と接触させる工程を含むか、これから実質的に構成されるか、及びこれから構成される。0049本発明による発泡体は、幾つかの好ましい態様においては、全て本発明の好ましい発泡剤の多くに関連する低いオゾン層破壊係数及び低い地球温暖化係数に加えて、断熱効率特に熱硬化性発泡体に関して、寸法安定性、圧縮強度、断熱特性の経時変化性などの1以上の傑出した特長、特徴、及び/又は特性を与える。幾つかの非常に好ましい態様においては、本発明は、同じ発泡剤又は一般的に用いられている発泡剤であるHFC-245faを同量用いるが、本発明の発泡剤組成物を用いないで製造される発泡体に対して向上した熱伝導率を示す、熱硬化性発泡体発泡体物品に形成されたかかる発泡体を含むを提供する。幾つかの非常に好ましい態様においては、本発明の熱硬化性発泡体、好ましくはポリウレタン発泡体は、約0.14以下、より好ましくは0.138以下の40°Fにおける初期kファクターBTUインチ/時ft2°Fを示す。更に、いくつかの態様においては、本発明の熱硬化性発泡体、好ましくはポリウレタン発泡体は、約0.16以下、より好ましくは0.158以下の75°Fにおける初期kファクターBTUインチ/時ft2°Fを示すことが好ましい。更なる態様においては、本発明の熱硬化性発泡体、好ましくはポリウレタン発泡体は、約0.18以下、より好ましくは0.1772以下の110°Fにおける初期kファクターBTUインチ/時ft2°Fを示すことが好ましい。0050以下の実施例は本発明を例示する目的で与えるが、その範囲を限定しない。0051発泡剤として、1336mzzm、1233zdE、1233zdE/1336mzzmの30/70モルブレンド、及び1233zdE/1336mzzmの70/30モルブレンドを用いて発泡体を調製した。ポリオールマスターバッチの組成を表1に示し、一方、対応する量の発泡剤を用いる一般的な噴霧発泡体配合物を表2に示す。3秒間の注入時間及び8秒間の混合時間を用いて発泡体を製造した。原材料の温度は、ポリオールが50°FでMDIが70°Fであった。0052物理特性-反応性:0053乳化時間、ゲル化時間、及び不粘着時間の間の関係を予測する。これらは製造した全ての発泡体に関して同等である。0054製造された発泡体は、よく混合され、品質が同等であった。製造された発泡体のブロック密度は同等であり、コア密度に対するブロック密度の比も同様である。発泡体を等モル量の発泡剤を用いて製造したので、これが予測される。0055熱伝導率:0056当初は、1336mzzmを用いて製造された発泡体は、高沸点の発泡剤を用いて通常見られる非線形曲線形状を示す。これは、発泡剤の沸点より低い温度において発泡剤が発泡体マトリクス中に濃縮されるためである。1336mzzm/1233zdEの30/70モルブレンド及び1336mzzm/1233zdEの70/30モルブレンドは共沸組成物ではないので、同じ曲線形状を示さないことは予期しないことである。更に、これらのブレンドを用いて製造された発泡体の熱伝導率は、1233zdEを用いて製造されたものよりも大きく向上する。これらが向上するだけでなく、向上は、発泡剤ブレンドに加える1336mzzmの量に対して非線形の関係である。低い平均温度における向上が大きく、1233zdEの濃度には依存しないことは特に興味深い。更に、これらのブレンドから製造される発泡体は、1233zdE及び1336mzzm発泡体よりもゆっくりと経時変化することは注目に値する。"